МНОГОСЛОЙНЫЕ КАРБОНАТНЫЕ ЛИСТЫ

1. Экструдированная поликарбонатная многостенная листовая структура, включающая:
а. по меньшей мере, две главным образом параллельно расположенные с промежутком стенки; и
б. множество ребер, простирающихся по длине листа в направлении экструзии и разделяющих смежные стенки;
-1
-1
причем лист имеет общую толщину, большую, чем 40 мм, и поликарбонат имеет коэффициент вязкости расплава, больший, чем примерно 4,5, измеренный при 260°C, тогда как коэффициент вязкости расплава представляет собой отношение вязкости при скорости сдвига 100 с к вязкости при скорости сдвига 0,1 с.
-1
2. Структура по п.1, отличающаяся тем, что поликарбонат имеет вязкость расплава, большую, чем 10000 Па∙с при скорости сдвига 0,1 с и при 260°C.
3. Структура по п.1, отличающаяся тем, что поликарбонат имеет среднемассовую молекулярную массу между 35000 и 40000, измеренную с помощью гельпроникающей хроматографии.
4. Структура по п.1, отличающаяся тем, что содержит, по меньшей мере, семь стенок, предпочтительно, девять, десять или более стенок.
5. Структура по п.4, отличающаяся тем, что лист имеет общую толщину 40 мм или больше.
6. Структура по п.1, отличающаяся тем, что лист экструдируется с линейной скоростью, по меньшей мере, 0,8 мм/мин.
7. Способ изготовления многостенной структуры, включающий:
-1
-1
а. подготовку поликарбоната, имеющего коэффициент вязкости расплава, больший, чем примерно 4,5, измеренный при 260°C, тогда как коэффициент вязкости расплава представляет собой отношение вязкости при скорости сдвига 100 с к вязкости при скорости сдвига 0,1 с; и
б. экструдирование поликарбоната при температуре расплава около 260°C и линейной скорости, большей, чем примерно 0,8 мм/мин, для формирования листа, имеющего, по меньшей мере, две главным образом параллельных, расположенных с промежутком стенки, отделенных друг от друга ребрами, простирающимися по длине листа в направлении экструзии.
-1
8. Способ по п.7, отличающийся тем, что поликарбонат имеет вязкость расплава, большую, чем 10000 Па∙с при скорости сдвига 0,1 с и при 260°C.
9. Способ по п.7, отличающийся тем, что поликарбонат имеет среднемассовую молекулярную массу между 35000 и 40 000, измеренную с помощью гельпроникающей хроматографии.
10. Способ по п.7, отличающийся тем, что лист имеет, по меньшей мере, семь стенок, предпочтительно, десять или более стенок.
11. Способ по п.9, отличающийся тем, что лист имеет общую толщину 40 мм или больше.